(57)【特許請求の範囲】
【請求項１】
ＳｍＦｅ系合金よりなる磁歪材料から構成されたマトリックス（２）と、そのマトリックス（２）に分散し且つＳｍＮｉ系合金またはＳｍＣｕ系合金よりなる分散相（３）とより構成されることを特徴とする複合磁歪材料。
【請求項２】
ＳｍＦｅ系合金よりなる磁歪材料（４）に、ＭまたはＭの合金（Ｍ：遷移金属）よりなる拡散材（５）を接触させ、次いで熱処理を行うことにより液相拡散を生じさせることを特徴とする、複合磁歪材料の製造方法。
【発明の詳細な説明】
【０００１】
【発明の属する技術分野】
本発明は複合磁歪材料およびその製造方法に関する。
【０００２】
【従来の技術】
従来、磁歪材料としてはＳｍＦｅ系合金より構成されたものが知られている。
【０００３】
【発明が解決しようとする課題】
このＳｍＦｅ系合金よりなる磁歪材料は優れた磁歪性能を有する反面、強度が低い、という問題があった。
【０００４】
【課題を解決するための手段】
本発明は実用上必要な磁歪性能を有し、且つ高い強度を備えた複合磁歪材料を提供することを目的とする。
【０００５】
前記目的を達成するため本発明によれば、ＳｍＦｅ系合金よりなる磁歪材料から構成されたマトリックスと、そのマトリックスに分散し且つＳｍＮｉ系合金またはＳｍＣｕ系合金よりなる分散相とより構成される複合磁歪材料が提供される。
【０００６】
前記のように構成すると、分散相が複合強化能を発揮するので、複合磁歪材料の強度向上が達成される。この場合、分散相の量が増すに従って複合磁歪材料の磁歪性能は低下するが、その分散相の量を調節することによって前記磁歪性能を実用レベルに維持することが可能である。
【０００７】
また本発明は前記複合磁歪材料を容易に量産することのできる製造方法を提供することを目的とする。
【０００８】
前記目的を達成するため本発明によれば、ＳｍＦｅ系合金よりなる磁歪材料に、ＭまたはＭの合金（Ｍ：遷移金属）よりなる拡散材を接触させ、次いで熱処理を行うことにより液相拡散を生じさせる複合磁歪材料の製造方法が提供される。尚、本発明において、「Ｍの合金」とは、Ｍ同士の合金をいう。
【０００９】
前記方法によれば、前記複合磁歪材料を容易に量産することができる。この場合、加熱温度および時間を調節することによって、液相拡散と同時に磁歪材料の磁歪性能を向上させることが可能である。
【００１０】
【発明の実施の形態】
図１は複合磁歪材料１の金属組織を示し、その組織は、ＳｍＦｅ系合金よりなる磁歪材料から構成されたマトリックス２と、そのマトリックス２に分散し、且つＳｍＮｉ系合金またはＳｍＣｕ系合金よりなる分散相３とより構成される。
【００１１】
前記のように構成すると、分散相３が複合強化能を発揮するので、複合磁歪材料１の強度向上が達成される。
【００１２】
複合磁歪材料１の製造に当っては、図２に示すように、鋳造体であり、且つＳｍＦｅ系合金よりなる板状磁歪材料４の両面に、それぞれＭまたはＭの合金（Ｍ：遷移金属）よりなる板状拡散材５を接触させてそれら４、５を一対のクランプ金具６により挟み付け、次いで熱処理を行うことにより、磁歪材料４および拡散材５をそれぞれ部分溶融させて液相拡散を生じさせるものである。遷移金属には原子番号２２〜３０、したがってＴｉ〜Ｚｎまでの金属元素が好適である。
【００１３】
熱処理温度Ｔは前記部分溶融を生じる温度であって、これは磁歪材料４および拡散材５の状態図より決定され、約５００℃≦Ｔ≦約９００℃である。また熱処理時間ｔは、拡散材５の液相拡散係数から求められ、約０．５時間≦ｔ≦約９時間である。さらに熱処理は、磁歪材料４の劣化を防止するため、不活性ガス中または真空中で行うのがよい。
【００１４】
この場合、加熱温度および時間を調節することによって、液相拡散と同時に磁歪材料４、したがってマトリックス２の磁歪性能を向上させることが可能である。
〔実施例〕
Ａ．高周波溶解炉を用いて、Ａｒ雰囲気中、減圧下（６００Torr）にてＳｍＦｅ1.7 合金（数値の単位は原子モル数）組成の溶湯を調製し、次いでその溶湯を鋳込み温度１２００℃にて銅鋳型に注入して磁歪材料４を鋳造した。
【００１５】
図３は磁歪材料４の金属組織を示す顕微鏡写真である。図３において、灰色のＳｍＦｅ2 相、黒色のＳｍＦｅ3 相および白色のＳｍ相が観察される。
【００１６】
（１）  図２に示すように、板状磁歪材料４の両面に、それぞれＦｅＮｉ合金よりなる板状拡散材５を接触させてそれら４、５を一対のＦｅ製クランプ金具６により挟み付け、次いで真空中、８００℃、６時間の熱処理を行って複合磁歪材料１を得ると同時にその磁歪材料４の磁歪性能を向上させた。
【００１７】
図４は複合磁歪材料１の金属組織を示す顕微鏡写真およびその要部写図である。図４において、複合磁歪材料１の表面に灰色のＦｅ7 Ｎｉ3 相および黒色のＦｅＮｉ相が順次積層形成されている。複合磁歪材料１においては、磁歪材料である薄灰色のＳｍＦｅ2 相および濃灰色のＳｍ2 Ｆｅ17相よりなるマトリックス２と、それに分散するＳｍＮｉ相よりなる分散相３とが観察される。この場合、複合磁歪材料１におけるＮｉ含有率ａはａ＝２０体積％であった。
【００１８】
次に、熱処理時間を変更してＮｉ含有率を異にする４種の複合磁歪材料１を製造した。その後複合磁歪材料１の例１〜５について、磁歪量および圧縮強さを測定した。磁歪量は歪みゲージを用い、磁場を１．５ｋＯｅかけて測定された。圧縮強さの測定は常法によった。これらの測定法は以下の例について同じである。
【００１９】
表１は例１〜５の熱処理時間、Ｎｉ含有率、磁歪量および圧縮強さを示す。表中、例６は、前記鋳造後の磁歪材料に、真空中、８００℃、６時間の熱処理を施して磁歪性能の向上を図ったものである。
【００２０】
【表１】
0003751084.tif 000002
【００２１】
図５は表１に基づいてＮｉ含有率と磁歪量および圧縮強さとの関係をグラフ化したものである。図５から明らかなように、複合磁歪材料においては、Ｎｉ含有率の増加に伴い強度は向上するが、磁歪量は低下する。
【００２２】
実用複合磁歪材料としては、６００ppm 以上の磁歪量を持つことを要求され、この点からＮｉ含有率ａはａ≦１８体積％（ただし、ａ＞０体積％）に設定される。
【００２３】
（２）  図２に示すように、板状磁歪材料４の両面に、それぞれＦｅよりなる板状拡散材５を接触させてそれら４、５を一対のＦｅ製クランプ金具６により挟み付け、次いで真空中、８００℃、４時間の熱処理を行って複合磁歪材料１を得ると同時にその磁歪材料４の磁歪性能を向上させた。
【００２４】
図６は複合磁歪材料１の金属組織を示す顕微鏡写真およびその要部写図である。図６において、灰色のＳｍＦｅ2 相よりなるマトリックス２と、それに分散するＳｍ相よりなる分散相３とが観察される。この場合、複合磁歪材料１におけるＳｍ含有率ａはａ＝５体積％である。
【００２５】
前記熱処理において、磁性材料中のＳｍ相の一部はＦｅと反応してＳｍＦｅ2 相に変換されており、したがって図６におけるＳｍ相は未反応の残存Ｓｍ相である。
【００２６】
次に、熱処理時間を変更してＳｍ含有率を異にする４種の複合磁歪材料１を製造した。その後複合磁歪材料１の例１〜５について、磁歪量および圧縮強さを測定した。
【００２７】
表２は例１〜５の熱処理時間、Ｓｍ含有率、磁歪量および圧縮強さを示す。表中、例６は表１の例６と同じである。
【００２８】
【表２】
0003751084.tif 000003
【００２９】
図７は表２に基づいてＳｍ含有率と磁歪量および圧縮強さとの関係をグラフ化したものである。図７から明らかなように、複合磁歪材料１においては、Ｓｍ含有率の増加に伴い強度は向上するが、磁歪量は低下する。
【００３０】
実用複合磁歪材料としては、前記のように６００ppm 以上の磁歪量を持つことを要求され、この点からＳｍ含有率ａはａ≦１５体積％（ただし、ａ＞０体積％）に設定される。  Ｂ．前記同様の方法でＳｍＦｅ1.5 合金（数値の単位は原子モル数）よりなる磁歪材料４を鋳造した。この磁歪材料４も前記Ａ項の磁歪材料と同様の金属組織を備えていた。
【００３１】
図２に示すように、板状磁歪材料４の両面に、それぞれＣｕよりなる板状拡散材５を接触させてそれら４、５を一対のＣｕ製クランプ金具６により挟み付け、次いで真空中、８００℃、６時間の熱処理を行って複合磁歪材料１を得ると同時にその磁歪材料４の磁歪性能を向上させた。
【００３２】
図８は複合磁歪材料１の金属組織を示す顕微鏡写真およびその要部写図である。図８において、灰色のＳｍＦｅ2 相および黒色のＳｍ2 Ｆｅ17相よりなるマトリックス２と、それに分散する薄灰色のＳｍ7 Ｃｕ3 相よりなる分散相３とが観察される。この場合、複合磁歪材料１におけるＣｕ含有率ａはａ＝２０体積％であった。
【００３３】
図９は複合磁歪材料１の表面に密着する表層部の金属組織を示す顕微鏡写真およびその要部写図である。図９において、最外側のＣｕ相と、その内側に存する薄灰色のＳｍＣｕ相、濃灰色のＳｍＣｕ2 相および黒色のＳｍＣｕ3 相が観察される。
【００３４】
次に、熱処理時間を変更してＣｕ含有率を異にする４種の複合磁歪材料１を製造した。その後複合磁歪材料１の例１〜５について、磁歪量および圧縮強さを測定した。
【００３５】
表３は例１〜５の熱処理時間、Ｃｕ含有率、磁歪量および圧縮強さを示す。例６は表１の例６と同じである。
【００３６】
【表３】
0003751084.tif 000004
【００３７】
図１０は表３に基づいてＣｕ含有率と磁歪量および圧縮強さとの関係をグラフ化したものである。
【００３８】
図１０から明らかなように、複合磁歪材料１においては、Ｃｕ含有率の増加に伴い強度は向上するが、磁歪量は低下する。
【００３９】
実用複合磁歪材料としては、前記のように６００ppm 以上の磁歪量を持つことを要求され、この点からＣｕ含有率ａはａ≦１５体積％（但し、ａ＞０体積％）に設定される。
【００４０】
【発明の効果】
本発明によれば、ＳｍＮｉ系合金またはＳｍＣｕ系合金よりなる分散相の複合強化能に基づいて高い強度を備えており、しかも実用上必要な磁歪性能を有するＳｍＦｅ系複合磁歪材料を提供することができる。
【００４１】
また本発明によれば、前記複合磁歪材料を容易に量産することが可能な製造方法を提供することができる。
【図面の簡単な説明】
【図１】  複合磁歪材料の金属組織の説明図
【図２】  磁歪材料と拡散材との関係を示す側面図
【図３】  磁歪材料の金属組織を示す顕微鏡写真
【図４】  （ａ）は複合磁歪材料の金属組織を示す顕微鏡写真、（ｂ）は（ａ）の要部写図
【図５】  Ｎｉ含有率と、磁歪量および圧縮強さとの関係を示すグラフ
【図６】  （ａ）は複合磁歪材料の金属組織を示す顕微鏡写真、（ｂ）は（ａ）の要部写図
【図７】  Ｓｍ含有率と、磁歪量および圧縮強さとの関係を示すグラフ
【図８】  （ａ）は複合磁歪材料の金属組織を示す顕微鏡写真、（ｂ）は（ａ）の要部写図
【図９】  （ａ）は表層部の金属組織を示す顕微鏡写真、（ｂ）は（ａ）の要部写図
【図１０】  Ｃｕ含有率と、磁歪量および圧縮強さとの関係を示すグラフ
【符号の説明】
１    複合磁歪材料
２    マトリックス
３    分散相
４    磁歪材料
５    拡散材
【図１】
0003751084.tif 000005
【図２】
0003751084.tif 000006
【図３】
0003751084.tif 000007
【図４】
0003751084.tif 000008
【図５】
0003751084.tif 000009
【図６】
0003751084.tif 000010
【図７】
0003751084.tif 000011
【図８】
0003751084.tif 000012
【図９】
0003751084.tif 000013
【図１０】
0003751084.tif 000014